КОМПОЗИЦИЯ, НАПОЛНЕННАЯ ПОЛИОЛЕФИНОМ И АКТИНИДНЫМ ПОРОШКОМ

1. Композиция, наполненная актинидным порошком, содержащая органическую матрицу и актинидный порошок или смесь актинидных порошков, отличающаяся тем, что в ней содержатся, по меньшей мере:
- пластифицирующее вещество, содержащее алкан, в котором цепь наиболее длинного радикала содержит, по меньшей мере, несколько десятков атомов углерода, и присутствующее в объемном содержании, составляющем от 20% до 70% по отношению к суммарному объему только органических соединений;
- связующее вещество, содержащее, по меньшей мере, один полиолефиновый полимер и присутствующее в объемном содержании, составляющем от 20% до 50% по отношению к суммарному объему только органических соединений;
- диспергирующее вещество, содержащее карбоновую кислоту или ее соответствующие соли и присутствующее в объемном содержании, составляющем менее чем 10% по отношению к суммарному объему только органических соединений;
- причем вышеупомянутый актинидный порошок или вышеупомянутая смесь актинидных порошков составляют от 40% до 65% по отношению к объему наполненной матрицы.
2. Композиция, наполненная актинидным порошком, по п. 1, отличающаяся тем, что полиолефиновый полимер имеет среднюю мольную массу, составляющую, по меньшей мере, 10000 г/моль.
3. Композиция, наполненная актинидным порошком, по любому из пп. 1 и 2, отличающаяся тем, что полиолефиновый полимер представляет собой полиэтилен.
4. Композиция, наполненная актинидным порошком, по любому из пп. 1 и 2, отличающаяся тем, что полиолефиновый полимер представляет собой полипропилен.
5. Композиция, наполненная актинидным порошком, по любому из пп. 1 и 2, отличающаяся тем, что пластифицирующее вещество содержит парафин.
6. Композиция, наполненная актинидным порошком, по любому из пп. 1 и 2, отличающаяся тем, что пластифицирующее вещество содержит полипропилен.
7. Композиция, наполненная актинидным порошком, по любому из пп. 1 и 2, отличающаяся тем, что актинидный порошок представляет собой порошок оксида урана.
2
2
8. Композиция, наполненная актинидным порошком, по любому из пп. 1 и 2, отличающаяся тем, что удельная поверхность зерен вышеупомянутого актинидного порошка составляет приблизительно от 1 м/г до 15 м/г.
9. Композиция, наполненная актинидным порошком, по любому из пп. 1 и 2, отличающаяся тем, что насыпная плотность после уплотнения вышеупомянутого актинидного порошка составляет приблизительно от 10% до 70% по отношению к теоретической плотности соединения (соединений), порошка (порошков).
10. Композиция, наполненная актинидным порошком, по любому из пп. 1 и 2, отличающаяся тем, что теоретическая плотность составляющих материалов порошка составляет от 2 до 20.
11. Композиция, наполненная актинидным порошком, по п. 10, отличающаяся тем, что теоретическая плотность составляющих материалов порошка составляет от 7 до 10.
12. Композиция, наполненная актинидным порошком, по любому из пп. 1 и 2, отличающаяся тем, что карбоновая кислота или соответствующие соли имеют мольную массу, составляющую, по меньшей мере, 100 г/моль.
13. Композиция, наполненная актинидным порошком, по любому из пп. 1 и 2, отличающаяся тем, что соотношение массы вышеупомянутой карбоновой кислоты или ее соответствующих солей и массы актинидных порошков составляет приблизительно от 0,01% до 1% по массе.